"BET比表面積が5~25m2/gのポゾラン質微粉末、ブレーン比表面積が5000~12000cm2/gの高炉スラグ粉末、ブレーン比表面積が3000~12000cm2/gの無水石膏、及びセメントを含む結合材を少なくとも含有するコンクリート組成物を硬化させてなり、材齢1日における曲げ強度が、3.5N/mm2以上であることを特徴とする舗装用コンクリート。前記コンクリート組成物は、水結合比が12~35質量となるように、前記結合材と水とを含有する請求項1記載の舗装用コンクリート。しかしながら、上記特許文献1に記載の舗装用コンクリートは、コンクリート打設後の長期における強度例えば、材齢28日以降の強度曲げ強度、圧縮強度の発現性に優れ、寿命の長いものであるものの、コンクリート打設後の極めて初期における強度例えば、材齢1日程度の強度曲げ強度、圧縮強度の発現性に劣るものであるため、舗装用コンクリートにおける舗装作業開始からの早期交通開放という課題を解決するには至っていなかった。上記問題点に鑑みて、本発明は、長期強度の発現性に優れるとともに、初期強度の発現性にも優れ、寿命が長く、かつ舗装作業の開始から極めて早期に交通開放をすることができる舗装用コンクリートを提供することを目的とする。上記課題を解決するために、BET比表面積が5~25m2/gのポゾラン質微粉末、ブレーン比表面積が5000~12000cm2/gの高炉スラグ粉末、ブレーン比表面積が3000~12000cm2/gの無水石膏、及びセメントを含む結合材を少なくとも含有するコンクリート組成物を硬化させてなり、材齢1日における曲げ強度が、3.5N/mm2以上であることを特徴とする舗装用コンクリートを提供する請求項1。さらに、前記コンクリート組成物は、水結合比が12~35質量となるように、前記結合材と水とを含有する前記の舗装用コンクリートを提供する請求項2。舗装用コンクリートの設計基準強度は、曲げ強度で4.5N/mm2と規定されており、舗装用コンクリートの打設後、交通開放可能となる曲げ強度は、配合強度の7割以上の曲げ強度3.47N/mm2以上と規定されているが2007年制定舗装標準示方書、土木学会舗装工学委員会編,2007年3月、上記発明請求項1によれば、材齢1日において交通開放可能な曲げ強度以上の強度発現性を有するため、初期強度発現性に優れたものとすることができる。よって、上記発明請求項1に係る舗装用コンクリートを用いることで、舗装作業の開始から極めて早期に交通開放することが可能となる。上記発明請求項1においては、前記コンクリート組成物が、水結合材比が12~35質量となるように、前記結合材と水とを含有するのが好ましい請求項2。かかる発明請求項2のように水結合材比を低く設定することで、長期強度の発現性がより優れた舗装用コンクリートとすることができ、舗装用コンクリート当該コンクリートで舗装された道路等の寿命を長くすることができる。本発明によれば、長期強度の発現性に優れるとともに、初期強度の発現性にも優れ、寿命が長く、かつ舗装作業の開始から極めて早期に交通開放をすることができる舗装用コンクリートを提供することができる。本発明の舗装用コンクリートは、上述のとおり、特定の混和材料とセメントを含む結合材を少なくとも含有するコンクリート組成物を硬化させてなるものである。以下に、本発明について詳細に説明する。結合材について、結合材は、1BET比表面積が15~25m2/gのポゾラン質微粉末、2ブレーン比表面積が5000~12000cm2/gの高炉スラグ粉末、および、3ブレーン比表面積が3000~12000cm2/gの無水石膏以下[混和材Aという。、及び、4セメントを含むものである。前記結合材の組成は、好ましくは、混和材Aの含有率が10~50質量、および、セメントの含有率が50~90質量であり、より好ましくは、混和材Aの含有率が20~40質量、および、セメントの含有率が60~80質量である。混和材Aの含有率が10質量未満で、セメントの含有率が90質量を超えると、舗装用コンクリートの寿命を長くすることが困難になるおそれがある。また、舗装用コンクリートの作業性も低下し、作業性を向上させるために減水剤の配合量を増やした場合は舗装用コンクリートの初期強度の発現性が低下するおそれがある。混和材Aの含有率が50質量を超え、セメントの含有率が50質量未満では、舗装用コンクリートの初期強度の発現性が低下するおそれがある。また、前記混和材Aの組成は、好ましくは、ポゾラン質微粉末の含有率が5~55質量、高炉スラグ粉末の含有率が20~80質量、および、無水石膏の含有率が15~40質量‰であり、より好ましくは、ポゾラン質微粉末の含有率が10~40質量、高炉スラブ粉末の含有率が30~60質量、および、無水石膏の含有率が20~35質量である。混和材Aの組成が該範囲を外れると、舗装用コンクリートの強度発現性が低下したり、寿命を長くすることが困難になるおそれがある。結合材に含まれる各成分について説明する。1ポゾラン質微粉末ポゾラン質微粉末は、単独では、水硬性はないが、水酸化カルシウムがあれば、水中で反応して不溶性のゲルを生成し硬化する物質である。そして、本発明で用いるポゾラン質微粉末として、例えば、シリカフューム、シリカダスト、フライアッシュ、スラグ、火山灰、シリカゾル、沈降性シリカなどが挙げられる。これらの中でも、シリカフュームやシリカダストは、その平均粒径が1μm以下であって粉砕する必要がないため好適である。ここで、粉砕手段として、ボールミルやロッドミルなどが使用できる。また、該ポゾラン質微粉末のBET比表面積は、通常、15~25m2/gであり、好ましくは17~23m2/g、より好ましくは18~22m2/gである。該比表面積が15~25m2/gの範囲を外れると、舗装用コンクリートの強度発現性が低下したり、寿命を長くすることが困難になるおそれがある。2高炉スラグ粉末本発明で用いる高炉スラグ粉末として、JISA6206に規定するコンクリート用高炉スラグ微粉末のほか、さらに該微粉末を粉砕したものが用いられる。高炉スラグ粉末の粉末度は、通常、ブレーン比表面積が5000~12000cm2/gであり、好ましくは6000~10000cm2/gである、該比表面積が5000cm2/g未満では潜在水硬性が低く、12000cm2/gを超えると、粉砕の手間が増大してコスト高になる。ここで、粉砕手段として、ボールミルやロッドミルなどが使用できる。3無水石膏本発明で用いる無水石膏として、天然無水石膏のほか、石膏ボード等の石膏廃材を加熱処理して得られる再生無水石膏が挙げられる。また、無水石膏の粉末度は、通常、ブレーン比表面積が3000~12000m2/gであり、好ましくは4000~10000m2/gである。該比表面積が3000m2/g未満では、舗装用コンクリートの強度発現性が低下したり、寿命を長くすることが困難になるおそれがあり、12000m2/gを超えると、粉砕の手間が増大してコスト高になる。4セメント本発明で用いるセメントとしては、ポルトランドセメント、普通エコセメント、フライアッシュセメントやシリカセメントが挙げられる。ポルトランドセメントは、例えば、普通ポルトランドセメント、早強ポルトランドセメント、超早強ポルトランドセメント、中庸熱ポルトランドセメント、低熱ポルトランドセメント、耐硫酸塩ポルトランドセメント等から選ばれる、少なくとも1種以上が挙げられる。これらの中でも、普通ポルトランドセメント、早強ポルトランドセメント、または、超早強ポルトランドセメントは、早期に強度を発現することができる。また、中庸熱ポルトランドセメントは、化学抵抗性や長期の強度が向上する。また、前記ポルトランドセメントは、3CaOSiO2を45~80質量、および、3CaOA12O3を4~20質量含むものが、より好ましく、3CaOSiO2を50~75質量‰、および、3CaOAl2O3を5~15質量含むものが、更に好ましい。3CaOSiO2の含有率が45~80質量‰、および、3CaOA12O3の含有率が4~20質量の範囲を外れると、舗装用コンクリートの強度発現性が低下するおそれがある。結合材以外の材料について説明する。結合材以外の材料としては、細骨材、粗骨材、減水剤及び水が挙げられる。細骨材としては、特に限定されず、例えば、川砂、山砂、陸砂、海砂、砕砂、珪砂、スラグ細骨材、軽量細骨材等、または、これらの混合物が挙げられる。細骨材の配合量は、舗装用コンクリートの作業性や強度発現性、寿命などから、結合材100質量部に対して、1~250質量部、より好ましくは30~220質量部である。粗骨材としては、特に限定されず、例えば、砂利、砕石、スラグ粗骨材、軽量粗骨材等、または、これらの混合物が挙げられる。粗骨材の配合量は、舗装用コンクリートの作業性や強度発現性、寿命などから、結合材100質量部に対して、80~420質量部、より好ましくは120~320質量部である。なお、粗骨材や細骨材は、天然骨材のほか再生骨材も用いることができる。水も特に限定されず、水道水やスラッジ水等を用いることができる。水結合材比W/P:100×水の質量/結合材の質量は、通常12~35質量であり、好ましくは13~30質量である。水結合材比が12質量未満では、舗装用コンクリートの作業性が低下し、作業性を向上させるために減水剤の配合量を増やした場合は舗装用コンクリートの初期強度の発現性が低下するおそれがある。水結合材比が35質量を超えると、舗装用コンクリートの初期強度の発現性が低下するおそれがある。減水剤としては、リグニン系、ナフタレンスルホン酸系、メラミン系、ポリカルボン酸系等の減水剤、AE減水剤、高性能減水剤または高性能AE減水剤を使用することができる。これらのうち、減水効果の大きな高性能減水剤または高性能AE減水剤を使用することが好ましく、特に、ポリカルボン酸系の高性能減水剤または高性能AE減水剤を使用することがより好ましい。減水剤の配合量は、舗装用コンクリートの作業性や強度発現性、寿命などから、結合材100質量部に対して、固形分換算で好ましくは0.05~1質量部、より好ましくは0.1~0.8質量部である。なお、減水剤は、液状と粉末状のいずれでも使用することができる。なお、本発明の舗装用コンクリートには、上記材料の他に、収縮低減剤、AE剤、膨張材、顔料などを含んでもよい。本実施形態に係る舗装用コンクリートは、上記コンクリート組成物を混練し、施工現場道路等に敷設し、養生して硬化させることにより得られる。養生方法としては、例えば、養生シートを用いた加温養生、蒸気養生等が挙げられるが、これらに限定されるものではない。このようにして得られる舗装用コンクリートは、材齢1日において交通開放に必要な3.47N/mm2以上の曲げ強度初期曲げ強度を発揮することができ、好ましくは舗装用コンクリートの設計基準強度である4.5N/mm2以上の曲げ強度を発揮することができる。また、上記舗装用コンクリートは、材齢28日以降において8.5N/mm2以上の曲げ強度長期曲げ強度を発揮することができ、好ましくは9.5N/mm2以上の曲げ強度を発揮することができる。さらに、上記舗装用コンクリートは、材齢1日において20N/mm2以上の圧縮強度初期圧縮強度を発揮することができ、好ましくは30N/mm2以上の圧縮強度を発揮することができる。さらにまた、上記舗装用コンクリートは、材齢28日以降において110~135N/mm2の圧縮強度長期圧縮強度を発揮することができ、好ましくは125~135N/mm2の圧縮強度を発揮することができる。このように、本実施形態に係る舗装用コンクリートは、舗装用コンクリートの要求強度曲げ強度:4.5N/mm2以上を満足することができるとともに、優れた初期強度圧縮強度及び曲げ強度の発現性能を奏し得るため、本実施形態に係る舗装用コンクリートを用いて舗装作業を開始してから極めて早期に交通開放をすることができる。また、本実施形態に係る舗装用コンクリートは、優れた長期強度の発現性能をも奏し得るため、わだち掘れ等が生じ難く、寿命の極めて長いものとすることができる。上述したように、本実施形態に係る舗装用コンクリートは、初期強度及び長期強度の発現性に優れるものである。したがって、本実施形態に係る舗装用コンクリートによれば、道路等の舗装用として十分な強度発現性能を発揮し得るとともに、舗装作業開始から交通開放までの期間を極めて短縮することができる。以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。上記実施形態に係る舗装用コンクリートは、極めて初期材齢1日程度における強度曲げ強度、圧縮強度及び長期強度の発現性に優れるため、橋梁等のコンクリート床版の補強を目的とした増厚用コンクリートとしても使用することができる。以下、本発明を実施例により具体的に説明するが、本発明はこれらの実施例に限定されるものではない。1使用した材料1混和材A以下の3成分からなる混和材。iシリカフュームBET比表面積20m2/g:30質量ii高炉スラグ微粉末ブレーン比表面積7000cm2/g:40質量iii天然無水石膏ブレーン比表面積4000cm2/g:30質量2セメントA:普通ポルトランドセメント太平洋セメント社製C3S:63質量‰、C2S:11質量、C3A:9質量、C4AF:9質量B:早強ポルトランドセメント太平洋セメント社製C3S:66質量‰、C2S:8質量、C3A:10質量、C4AF:8質量C:中庸熱ポルトランドセメント太平洋セメント社製C3S:42質量‰、C2S:35質量、C3A:3質量、C4AF:13質量3細骨材静岡県掛川市産の山砂4粗骨材茨城県桜川市産の硬質砂岩砕石13055減水剤ポリカルボン酸系高性能AE減水剤BASFポゾリス社製、固形分28表1に、舗装用コンクリート組成物の材料組成等、表2に、その単位量とともに、スランプ値、強度データを示す。結合材とは、セメントと上記混和材Aの総称である。圧縮強度の測定上述のようにして作製された舗装用コンクリート組成物実施例1~12、比較例13~16について、JIS-Al108に準拠して圧縮強度を測定した。曲げ強度の測定上述のようにして作製された舗装用コンクリート組成物実施例1~12、比較例13~16について、JIS-Al106に準拠して曲げ強度を測定した。実験例1~12については、舗装用コンクリートとして、良好な施工性と強度物性が得られた。"